(57)【要約】【課題】  凝集粒子が少なく、しかも、高純度で化学組成が均一で、発光特性に優れた蛍光体を安価に製造する蛍光体の製造方法の提供。【解決手段】  蛍光体前駆体の焼成時のガス雰囲気中の酸素ガス濃度が０．０２〜０．２％であることを特徴とする蛍光体の製造方法。【選択図】        なし【特許請求の範囲】
【請求項１】
蛍光体前駆体の焼成時のガス雰囲気中の酸素ガス濃度が０．０２〜０．２％であることを特徴とする蛍光体の製造方法。
【請求項２】
前記蛍光体が珪酸亜鉛蛍光体であることを特徴とする請求項１に記載の蛍光体の製造方法。
【請求項３】
ガス流量速度が蛍光体１ｇに対して１０〜１００ｍｌ／ｍｉｎのガスを蛍光体前駆体を焼成する焼成炉に導入することを特徴とする蛍光体の製造方法。
【請求項４】
ガス流量速度が蛍光体１ｇに対して１０〜１００ｍｌ／ｍｉｎのガスを蛍光体前駆体を焼成する焼成炉に導入することを特徴とする請求項１又は２に記載の蛍光体の製造方法。
【発明の詳細な説明】
【技術分野】
【０００１】
本発明は蛍光体の製造方法に関する。
【背景技術】
【０００２】
陰極線管、蛍光ランプ、ＰＤＰ及びＦＥＤなどに用いられる複合酸化物蛍光体は、従来、原料粉末を混合したものを坩堝などの焼成容器に入れた後、高温で長時間加熱することにより固相反応を起こさせ、それをボールミルなどで微粉砕することにより製造されてきた。
【０００３】
しかし、この方法で製造された蛍光体は不規則形状粒子が凝集した粉末からなっており、この蛍光体を上記用途に使用した場合には、塗布して得られる蛍光膜が不均質で充填密度の低いものとなるために発光特性が低かった。又、固相反応後のボールミルなどによる微粉砕処理中に蛍光体に物理的及び化学的な衝撃が加えられるために、粒子内や表面に欠陥が発生して発光強度が低下するという不都合があった。更には、坩堝などの焼成容器に入れて高温で長時間加熱するために、坩堝からの不純物の混入による発光特性の低下が起こることや、原料粉末の粒度によっては固相反応が十分に進行せずに不純物相が混在して発光特性の低下を招くことがあった。又、高温で長時間加熱する際の消費エネルギーが大きいために、蛍光体の製造コストを高くしていた。
【０００４】
これらの問題を解決するために噴霧熱分解法による蛍光体合成方法が開示されている。（例えば、特許文献１、２、３を参照）
しかしながら、上記問題を解決する蛍光体の製造方法は未だ満足するものは見いだされていない。
【特許文献１】特開２０００−８７０３３号公報
【特許文献２】特開２０００−９６０４８号公報
【特許文献３】特開２０００−１０９８２５号公報
【発明の開示】
【発明が解決しようとする課題】
【０００５】
本発明の目的は凝集粒子が少なく、しかも、高純度で化学組成が均一で、発光特性に優れた蛍光体を安価に製造する蛍光体の製造方法を提供することにある。
【課題を解決するための手段】
【０００６】
本発明の上記目的は以下の構成により達成される。
【０００７】
（請求項１）
蛍光体前駆体の焼成時のガス雰囲気中の酸素ガス濃度が０．０２〜０．２％であることを特徴とする蛍光体の製造方法。
【０００８】
（請求項２）
前記蛍光体が珪酸亜鉛蛍光体であることを特徴とする請求項１に記載の蛍光体の製造方法。
【０００９】
（請求項３）
ガス流量速度が蛍光体１ｇに対して１０〜１００ｍｌ／ｍｉｎのガスを蛍光体前駆体を焼成する焼成炉に導入することを特徴とする蛍光体の製造方法。
【００１０】
（請求項４）
ガス流量速度が蛍光体１ｇに対して１０〜１００ｍｌ／ｍｉｎのガスを蛍光体前駆体を焼成する焼成炉に導入することを特徴とする請求項１又は２に記載の蛍光体の製造方法。
【発明の効果】
【００１１】
本発明による蛍光体の製造方法は凝集粒子が少なく、しかも、高純度で化学組成が均一で、発光特性に優れた効果を有する。
【発明を実施するための最良の形態】
【００１２】
以下、本発明をより詳細に説明する。
【００１３】
先ず、本発明の蛍光体及びその製造方法を更に詳細に説明する。
【００１４】
本発明の請求項１の発明は、蛍光体前駆体を焼成時のガス雰囲気中の酸素ガス濃度が０．０２〜０．２％で焼成し、蛍光体を得る製造方法であることを特徴としており、且つ、請求項３の発明は、該焼成時の雰囲気中のガス流量速度が得られる蛍光体１ｇに対して１０〜１００ｍｌ／ｍｉｎのガスを蛍光体前駆体を焼成する焼成炉に導入することを特徴とする製造方法であり、焼成時の雰囲気中のガスの種類、濃度、且つ、該焼成時の雰囲気中の全ガス流量速度を鋭意検討し、本発明の課題を解決するに至ったものである。
【００１５】
又、本発明で得られる蛍光体の平均粒径は０．０５〜１．００μｍ程度の粒度分布の狭い単分散の微粒子が得られることが好ましい。
【００１６】
蛍光体の組成としては、例えば特開昭５０−６４１０号、同６１−６５２２６号、同６４−２２９８７号、同６４−６０６７１号、特開平１−１６８９１１号等に記載されている蛍光体を適宜使用することができる。その結晶母体としては、例えばＹ2Ｏ2Ｓ、Ｚｎ2ＳｉＯ4、Ｃａ5（ＰＯ4）3Ｃｌ等に代表される金属酸化物、ＺｎＳ、ＳｒＳ、ＣａＳ、ＢａＳ、ＭｇＳ、等に代表される硫化物に、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ等の希土類金属のイオンやＡｇ、Ａｌ、Ｍｎ、Ｓｂ等の金属のイオンを賦活剤または共賦活剤として組み合わせたものがある。
【００１７】
結晶母体の好ましい例を以下に列挙する。
【００１８】
ＺｎＳ、ＳｒＳ、ＧａＳ、（Ｚｎ，Ｃｄ）Ｓ、ＳｒＧａ2Ｓ4、ＹＯ3、Ｙ2Ｏ2Ｓ、Ｙ2Ｏ3、Ｙ2ＳｉＯ3、ＳｎＯ2、Ｙ3Ａｌ5Ｏ12、Ｚｎ2ＳｉＯ4、Ｓｒ4Ａｌ14Ｏ25、ＣｅＭｇＡｌ10Ｏ19、ＢａＡｌ12Ｏ19、ＢａＭｇＡｌ10Ｏ17、ＢａＭｇＡｌ14Ｏ23、Ｂａ2Ｍｇ2Ａｌ12Ｏ22、Ｂａ2Ｍｇ4Ａｌ8Ｏ18、Ｂａ3Ｍｇ5Ａｌ18Ｏ35、（Ｂａ，Ｓｒ，Ｍｇ）Ｏ・ａＡｌ2Ｏ3、（Ｂａ，Ｓｒ）（Ｍｇ，Ｍｎ）Ａｌ10Ｏ17、（Ｂａ，Ｓｒ，Ｃａ）（Ｍｇ，Ｚｎ，Ｍｎ）Ａｌ10Ｏ17、Ｓｒ2Ｐ2Ｏ7、（Ｌａ，Ｃｅ）ＰＯ4、Ｃａ10（ＰＯ4）6（Ｆ，Ｃｌ）2、（Ｓｒ，Ｃａ，Ｂａ，Ｍｇ）10（ＰＯ4）6Ｃｌ2、ＧｄＭｇＢ5Ｏ10、（Ｙ，Ｇｄ）ＢＯ3等が挙げられる。
【００１９】
結晶母体及び賦活剤または共賦活剤は、特に元素の組成に制限はなく、同族の元素と一部置き換えたものでも使用可能で、紫外から青色領域を吸収して可視光を発するものであればどのような組み合わせでも使用可能である。
【００２０】
本発明の製造方法は、珪酸亜鉛蛍光体の製造方法に用いられることがが特に好ましい。
【００２１】
以下に本発明に使用される蛍光体の具体的な化合物例を示すが、本発明はこれらの化合物に限定されるものではない。
【００２２】
〈青色発光無機蛍光体化合物〉
（ＢＬ−１）  Ｓｒ2Ｐ2Ｏ7：Ｓｎ4+
（ＢＬ−２）  Ｓｒ4Ａｌ14Ｏ25：Ｅｕ2+
（ＢＬ−３）  ＢａＭｇＡｌ10Ｏ17：Ｅｕ2+
（ＢＬ−４）  ＳｒＧａ2Ｓ4：Ｃｅ3+
（ＢＬ−５）  ＣａＧａ2Ｓ4：Ｃｅ3+
（ＢＬ−６）  （Ｂａ，Ｓｒ）（Ｍｇ，Ｍｎ）Ａｌ10Ｏ17：Ｅｕ2+
（ＢＬ−７）  （Ｓｒ，Ｃａ，Ｂａ，Ｍｇ）10（ＰＯ4）6Ｃｌ2：Ｅｕ2+
（ＢＬ−８）  ＺｎＳ：Ａｇ
（ＢＬ−９）  ＣａＷＯ4
（ＢＬ−１０）  Ｙ2ＳｉＯ5：Ｃｅ
（ＢＬ−１１）  ＺｎＳ：Ａｇ，Ｇａ，Ｃｌ
（ＢＬ−１２）  Ｃａ2Ｂ5Ｏ9Ｃｌ：Ｅｕ2+
（ＢＬ−１３）  ＢａＭｇＡｌ14Ｏ23：Ｅｕ2+
（ＢＬ−１４）  ＢａＭｇＡｌ10Ｏ17：Ｅｕ2+，Ｔｂ3+，Ｓｍ2+
（ＢＬ−１５）  ＢａＭｇＡｌ14Ｏ23：Ｓｍ2+
（ＢＬ−１６）  Ｂａ2Ｍｇ2Ａｌ12Ｏ22：Ｅｕ2+
（ＢＬ−１７）  Ｂａ2Ｍｇ4Ａｌ8Ｏ18：Ｅｕ2＋
（ＢＬ−１８）  Ｂａ3Ｍｇ5Ａｌ18Ｏ35：Ｅｕ2+
（ＢＬ−１９）  （Ｂａ，Ｓｒ，Ｃａ）（Ｍｇ，Ｚｎ，Ｍｎ）Ａｌ10Ｏ17：Ｅｕ2+
〈緑色発光無機蛍光体化合物〉
（ＧＬ−１）  （Ｂａ，Ｍｇ）Ａｌ16Ｏ27：Ｅｕ2+，Ｍｎ2+
（ＧＬ−２）  Ｓｒ4Ａｌ14Ｏ25：Ｅｕ2+
（ＧＬ−３）  （Ｓｒ，Ｂａ）Ａｌ2Ｓｉ2Ｏ8：Ｅｕ2+
（ＧＬ−４）  （Ｂａ，Ｍｇ）2ＳｉＯ4：Ｅｕ2+
（ＧＬ−５）  Ｙ2ＳｉＯ5：Ｃｅ3+，Ｔｂ3+
（ＧＬ−６）  Ｓｒ2Ｐ2Ｏ7−Ｓｒ2Ｂ2Ｏ5：Ｅｕ2+
（ＧＬ−７）  （Ｂａ，Ｃａ，Ｍｇ）5（ＰＯ4）3Ｃｌ：Ｅｕ2+
（ＧＬ−８）  Ｓｒ2Ｓｉ3Ｏ8−２ＳｒＣｌ2：Ｅｕ2+
（ＧＬ−９）  Ｚｒ2ＳｉＯ4，ＭｇＡｌ11Ｏ19：Ｃｅ3+，Ｔｂ3+
（ＧＬ−１０）  Ｂａ2ＳｉＯ4：Ｅｕ2+
（ＧＬ−１１）  ＺｎＳ：Ｃｕ，Ａｌ
（ＧＬ−１２）  （Ｚｎ，Ｃｄ）Ｓ：Ｃｕ，Ａｌ
（ＧＬ−１３）  ＺｎＳ：Ｃｕ，Ａｕ，Ａｌ
（ＧＬ−１４）  Ｚｎ2ＳｉＯ4：Ｍｎ2+
（ＧＬ−１５）  ＺｎＳ：Ａｇ，Ｃｕ
（ＧＬ−１６）  （Ｚｎ，Ｃｄ）Ｓ：Ｃｕ
（ＧＬ−１７）  ＺｎＳ：Ｃｕ
（ＧＬ−１８）  Ｇｄ2Ｏ2Ｓ：Ｔｂ
（ＧＬ−１９）  Ｌａ2Ｏ2Ｓ：Ｔｂ
（ＧＬ−２０）  Ｙ2ＳｉＯ5：Ｃｅ，Ｔｂ
（ＧＬ−２１）  Ｚｎ2ＧｅＯ4：Ｍｎ
（ＧＬ−２２）  ＣｅＭｇＡｌ11Ｏ19：Ｔｂ
（ＧＬ−２３）  ＳｒＧａ2Ｓ4：Ｅｕ2+
（ＧＬ−２４）  ＺｎＳ：Ｃｕ，Ｃｏ
（ＧＬ−２５）  ＭｇＯ・ｎＢ2Ｏ3：Ｃｅ，Ｔｂ
（ＧＬ−２６）  ＬａＯＢｒ：Ｔｂ，Ｔｍ
（ＧＬ−２７）  Ｌａ2Ｏ2Ｓ：Ｔｂ
（ＧＬ−２８）  ＳｒＧａ2Ｓ4：Ｅｕ2+，Ｔｂ3+，Ｓｍ2+
〈赤色発光無機蛍光体化合物〉
（ＲＬ−１）  Ｙ2Ｏ2Ｓ：Ｅｕ3+
（ＲＬ−２）  （Ｂａ，Ｍｇ）2ＳｉＯ4：Ｅｕ3+
（ＲＬ−３）  Ｃａ2Ｙ8（ＳｉＯ4）6Ｏ2：Ｅｕ3+
（ＲＬ−４）  ＬｉＹ9（ＳｉＯ4）6Ｏ2：Ｅｕ3+
（ＲＬ−５）  （Ｂａ，Ｍｇ）Ａｌ16Ｏ27：Ｅｕ3+
（ＲＬ−６）  （Ｂａ，Ｃａ，Ｍｇ）5（ＰＯ4）3Ｃｌ：Ｅｕ3+
（ＲＬ−７）  ＹＶＯ4：Ｅｕ3+
（ＲＬ−８）  ＹＶＯ4：Ｅｕ3+，Ｂｉ3+
（ＲＬ−９）  ＣａＳ：Ｅｕ3+
（ＲＬ−１０）  Ｙ2Ｏ3：Ｅｕ3+
（ＲＬ−１１）  ３．５ＭｇＯ，０．５ＭｇＦ2ＧｅＯ2：Ｍｎ
（ＲＬ−１２）  ＹＡｌＯ3：Ｅｕ3+
（ＲＬ−１３）  ＹＢＯ3：Ｅｕ3+
（ＲＬ−１４）  （Ｙ，Ｇｄ）ＢＯ3：Ｅｕ3+
上記の化合物の他に、３波長蛍光体に使用されている無機蛍光体や、ハロリン酸カルシウム等が挙げられる。
【００２３】
本発明の製造方法に適用される蛍光体粒子は、平均粒径が１μｍ以下であることが好ましく０．５μｍ以下であることがより好ましい。また、本発明の製造方法で製造された無機蛍光体の用途にもよるが、例えばインクジェット吐出に適用する場合、平均粒径を小さくコントロールすることによって蛍光インクの分散安定性、吐出安定性等を改善することが可能で、平均粒径は０．３μｍを超えないことが特に好ましい。
【００２４】
又、蛍光体の種類により、添加速度や添加位置、撹拌条件、ｐＨ等、諸物性値を調整することにより、平均粒径が０．０５〜１．０μｍ程度の粒度分布の狭い単分散の蛍光体微粒子が得られる。
【００２５】
ここで言う平均粒径とは、粒子が立方体あるいは八面体のいわゆる、正常晶の場合には、粒子の稜の長さを言う。又、正常晶でない場合、例えば球状、棒状あるいは平板状粒子の場合には、粒子の体積と同等な球を考えた時の直径を言う。
【００２６】
又、粒子は単分散であることが好ましい。ここで言う単分散とは、下記式で求められる単分散度が４０％以下の場合を示す。本発明において、単分散度としては３０％以下が更に好ましく、０．１〜２０％が特に好ましい。
【００２７】
単分散度＝（粒径の標準偏差／粒径の平均値）×１００
本発明の蛍光体の製造方法では、蛍光体前駆体は液相中で形成されることが好ましい。蛍光体前駆体を液相中で形成するとは、蛍光体の母核や賦活剤を構成する金属元素を含有する化合物を液相中で反応させ、前駆体として析出させる形成方法を言う。
【００２８】
特に、珪酸亜鉛蛍光体を製造する場合は、ケイ素の原料となるケイ素化合物として、ケイ素を含む固体であって、使用される溶液に対して実質的に不溶であるものを用いることが好ましく、例えば、シリカ（二酸化ケイ素）などが挙げられ、シリカとしては、気相法シリカ、湿式シリカ、コロイダルシリカ等があげられる。
【００２９】
本発明におけるケイ素化合物のＢＥＴ比表面積は、５０ｍ2／ｇ以上が好ましく、より好ましくは１００ｍ2／ｇ以上、更に好ましくは２００ｍ2／ｇ以上である。
【００３０】
本発明におけるケイ素化合物の１次粒径または２次凝集粒径は、１μｍ以下が好ましく、より好ましくは０．５μｍ以下、更に好ましくは０．１μｍ以下である。
【００３１】
本発明における金属元素は、焼成することによりケイ酸塩蛍光体又は酸化物蛍光体を構成しうるものであればいかなるものでもよく、蛍光体を構成する金属元素としては、例えば、Ｚｎ、Ｍｎ、Ｍｇ、Ｃａ、Ｓｒ、Ｂａ、Ｙ、Ｚｒ、Ａｌ、Ｇａ、Ｌａ、Ｃｅ、ＥｕおよびＴｂから選ばれる少なくとも一種以上の金属元素であることが好ましい。
【００３２】
例えば、緑色蛍光体（Ｚｎ2ＳｉＯ4：Ｍｎ等）を製造する場合は、Ｚｎ、Ｍｎを含むものを用いればよい。
【００３３】
前記金属元素は、使用される溶液に対して実質的に不溶な固体でもよいし、塩化物や硝酸塩等で構成され、使用される溶液に溶解するものでもよい。
【００３４】
焼成時に焼結防止剤を添加しても添加しなくともよい。添加する場合は、前駆体形成時にスラリーとして添加してもよく、又、粉状のものを乾燥済前駆体と混合して焼成する方法も好ましく用いられる。更に、焼結防止剤に特に限定はなく、蛍光体の種類、焼成条件によって適宜選択される。例えば、蛍光体の焼成温度域によって８００℃以下での焼成にはＴｉＯ2等の金属酸化物が、１０００℃以下での焼成にはＳｉＯ2が、１７００℃以下での焼成にはＡｌ2Ｏ3が、それぞれ好ましく使用される。
【実施例】
【００３５】
以下、実施例を挙げて本発明を具体的に説明するが、本発明の実施態様はこれらに限定されるものではない。
【００３６】
１．蛍光体前駆体の製造
二酸化ケイ素４５ｇを含むコロイダルシリカとアンモニア水（２８％）２１９ｇを純水に混合し液量を１５００ｍｌに調製したものをＡ液とした。同時に硝酸亜鉛６水和物（関東化学（株）製、純度９９．０％）４２４ｇと硝酸マンガン６水和物（（関東化学（株）製、純度９８．０％））２１．５ｇを純水に溶解して液量を１５００ｍｌに調製したものｗＢ液とした。
【００３７】
Ａ液とＢ液を４０℃に保温した後、ローラポンプを使って１０００ｍｌ／ｍｉｎの添加速度でステンレスにテフロン（登録商標）コーティングを施したＹ字形反応装置に供給した。反応により得られれた沈殿物をを純水で希釈後、加圧濾過を行い個液分離した。次いで、１００℃、１２時間乾燥を行い、乾燥済み蛍光体前駆体１を得た。
【００３８】
２．蛍光体１の製造
次に得られた蛍光体前駆体１を焼成炉の雰囲気中に得られる蛍光体１ｇに対して７ｍｌ／ｍｉｎの流量速度の窒素ガス９９．７％及び酸素ガス０．３％の混合ガスを導入し、１２００℃、３時間焼成して蛍光体１を得た。
【００３９】
３．蛍光体２の製造
得られた蛍光体前駆体１を焼成炉の雰囲気中に得られる蛍光体１ｇに対して７ｍｌ／ｍｉｎの流量速度の窒素ガス９９．９％及び酸素ガス０．１％の混合ガスを導入し、１２００℃、３時間焼成して蛍光体２を得た。
【００４０】
４．蛍光体３の製造
得られた蛍光体前駆体１を焼成炉の雰囲気中に得られる蛍光体１ｇに対して７ｍｌ／ｍｉｎの流量速度の窒素ガス９９．９９％及び酸素ガス０．０１％の混合ガスを導入し、１２００℃、３時間焼成して蛍光体３を得た。
【００４１】
５．蛍光体４の製造
得られた蛍光体前駆体１を焼成炉の雰囲気中に得られる蛍光体１ｇに対して１１ｍｌ／ｍｉｎの流量速度の窒素ガス９９．７％及び酸素ガス０．１％の混合ガスを導入し、１２００℃、３時間焼成して蛍光体４を得た。
【００４２】
６．蛍光体５の製造
得られた蛍光体前駆体１を焼成炉の雰囲気中に得られる蛍光体１ｇに対して１１０ｍｌ／ｍｉｎの流量速度の窒素ガス９９．７％及び酸素ガス０．１％の混合ガスを導入し、１２００℃、３時間焼成して蛍光体５を得た。
【００４３】
上記得られた蛍光体１〜５について以下の評価を行った。
【００４４】
イ：発光強度の評価
蛍光体１〜３にそれぞれ０．１〜１．５Ｐａの真空槽内でエキシマ１４６ｎｍランプ（ウシオ電機社製）を用いて紫外線を照射して、蛍光体から緑色光を発光させた。次に得られた緑色光を検出器（ＭＣＰＤ−３０００（大塚電子（株）製））を用いてその強度を測定した。そして、発光のピーク強度を蛍光体１を１００とした相対値で求め発光強度の評価とした。蛍光体の平均粒径と併せて得られた結果を表１に示す。
【００４５】
【表１】
2006008767.tif 000002
【００４６】
表１から明らかなように、本発明の試料が比較に比して優れていることが分かる。